(57)【要約】【課題】  ポリオレフィン樹脂で被覆した紙支持体に多孔質インク吸収性を設けたインクジェット記録用紙を、高速で多孔質インク吸収層を塗布してもはじき故障を軽減したインクジェット記録用紙を提供する。【解決手段】  ポリオレフィン被覆紙支持体上に下引き層を設け、この下引き層上に無機微粒子とバインダーを含有し多孔質インク吸収層を形成する塗布液を塗布するインクジェット記録用紙の製造方法において、該ポリオレフィン被覆紙支持体の表面のＪＩＳ  Ｂ  ０６０１に規定される基準長２．５ｍｍ、カットオフ値０．８ｍｍで測定したときの中心線平均粗さＲａが０．１０〜１．５μｍであり、該支持体を該多孔質インク吸収層の塗布に先立って昇温し、該支持体温度を該多孔質インク吸収層を形成する塗布液の温度に対して１５℃以内にしてから塗布することを特徴とするインクジェット記録用紙の製造方法。【選択図】        なし【特許請求の範囲】
【請求項１】
ポリオレフィン被覆紙支持体上に下引き層を設け、この下引き層上に、無機微粒子とバインダーを含有し多孔質インク吸収層を形成する塗布液を塗布してインクジェット記録用紙を製造するインクジェット記録用紙の製造方法において、該ポリオレフィン被覆紙支持体の表面のＪＩＳ  Ｂ  ０６０１に規定される基準長２．５ｍｍ、カットオフ値０．８ｍｍで測定したときの中心線平均粗さＲａが０．１０〜１．５μｍであり、該支持体を該多孔質インク吸収層の塗布に先立って昇温し、該支持体温度を該多孔質インク吸収層を形成する塗布液の温度に対して１５℃以内にしてから塗布することを特徴とするインクジェット記録用紙の製造方法。
【請求項２】
前記多孔質インク吸収層を形成する塗布液の温度が３５〜５０℃であることを特徴とする請求項１記載のインクジェット記録用紙の製造方法。
【請求項３】
前記無機微粒子のバインダーに対する質量比が３〜８であることを特徴とする請求項１又は２記載のインクジェット記録用紙の製造方法。
【請求項４】
塗布速度が毎分５０〜５００ｍ／分であることを特徴とする請求項１〜３のいずれか１項記載のインクジェット記録用紙の製造方法。
【請求項５】
塗布直後に塗膜温度を一旦２０℃以下にした後温風により乾燥することを特徴とする請求項１〜４のいずれか１項記載のインクジェット記録用紙の製造方法。
【発明の詳細な説明】
【技術分野】
【０００１】
本発明は、ポリオレフィン樹脂で被覆された紙支持体上に多孔質インク吸収層を設けた写真グレードのインクジェット記録用紙の製造方法に関し、特に高い濃度の無機微粒子を含有する塗布液を支持体上に塗布する際にはじき故障の発生を軽減したインクジェット記録用紙の製造方法に関する。
【背景技術】
【０００２】
近年、写真画質のインクジェット記録用紙が急速に普及している。中でも、支持体として紙の両面をポリエチレン等のポリオレフィン樹脂で被覆した支持体を用い、その上に高いインク吸収速度を有する多孔質インク吸収層を設けたインクジェット記録用紙は、プラスチックフィルムに比べて比較的低コストであること、その重厚感やしなやかさ、平滑性、光沢性等の面で、銀塩写真のプリントに近い高級感のあるプリントとして幅広く普及してきており、このような構成のインクジェット記録用紙も非常に多くのものが知られている。
【０００３】
例えば、表面が７０％以上の光沢度を有する支持体上に、平均１次粒子径が１０ｎｍ以下のシリカ粒子と水溶性樹脂からなる多孔質インク吸収層を有するインクジェット記録用紙が記載されて（例えば、特許文献１参照。）いる。
【０００４】
支持体として、この様なポリオレフィン樹脂で紙の両面を被覆した支持体を使用する場合には、ポリオレフィン樹脂表面は一般に疎水性であり、また、多孔質インク吸収層は水系の塗工液を塗工することにより得られるために、接着性を改善する目的でこれらの間に下引き層を易接着層として設けるのが好ましく、その様な例として、固形分塗布量が０．５ｇ／ｍ2以下の下引き層を設けたポリオレフィン樹脂被覆紙を支持体として用いることで光沢性が高く表面欠陥の改善されたインクジェット記録用紙が記載されて（例えば、特許文献２参照。）いる。
【０００５】
また、５０℃における水への溶解度６０％以下の下引き層を設けることで製造時の吹きムラの発生を抑制し、光沢のある凹凸のない塗膜を有するインクジェット記録用紙が記載されて（例えば、特許文献３参照。）いる。
【０００６】
下引き層としては、多孔質インク吸収層が一般にポリビニルアルコール等の親水性バインダーを含有することからゼラチンやポリビニルアルコール等の親水性ポリマーなどが好ましく用いられるが、これ以外にも各種のラテックスなども用いられる。
【０００７】
ところで本発明者等の検討結果によれば、確かにポリオレフィン樹脂層に下引き層を設けることにより、多孔質インク吸収層とポリオレフィン樹脂被覆紙からなる支持体との接着性は改善され、また、塗布液の濡れ性も改善されるが、濡れ性に関係する塗布液のはじき問題の解消は必ずしも充分でないことが判明した。
【０００８】
下引き層は１μｍ以下、好ましくは０．３μｍ以下のような極めて薄い乾燥膜厚にしておくことが必要である。さもなければ、多孔質インク吸収層を塗布直後に下引き層が膨潤し、多孔質インク吸収層の乾燥過程で下引き層が収縮する際に、固い層である多孔質皮膜に対してレチ状の塗布欠陥を生じさせやすい。
【０００９】
そのため、この様な薄膜の下引き層を設けた支持体においてはポリオレフィン樹脂表面にピンホール状に下引き層が塗られていない箇所が生じやすくなったり、仮に被覆されたとしても極端に正常部分より薄くなってしまう部分が生じやすい。そのような下引き処理が施された箇所に無機微粒子を多量に含有する塗布液を塗布するとはじき現象が生じやすく塗布欠陥になりやすい。
【００１０】
この問題は、多孔質インク吸収層を高速で塗布すると余計顕著になりやすく、このはじき故障を軽減させることが高生産性で安価に製造する観点から望まれている。
【００１１】
本発明者は上記ポリオレフィン樹脂で被覆した紙支持体に多孔質インク吸収性を設けたインクジェット記録用紙について検討した結果、特定の表面平滑度を有するポリオレフィン樹脂被覆紙の上に下引き層を設け、かつ、多孔質インク吸収層を形成する塗布液の温度と支持体の温度の関係を特定することにより、支持体との接着性が改良され、しかも高速で塗布してもはじきが軽減できることを見出した。
【特許文献１】特開平８−１７４９９２号公報（特許請求の範囲、実施例）
【特許文献２】特開２０００−３５１２７０号公報（特許請求の範囲、実施例）
【特許文献３】特開２００１−６３２０３号公報（特許請求の範囲、実施例）
【発明の開示】
【発明が解決しようとする課題】
【００１２】
本発明の目的は、ポリオレフィン樹脂で被覆した紙支持体に多孔質インク吸収性を設けたインクジェット記録用紙において、支持体と多孔質インク吸収層との接着性を改善し、しかも高速で多孔質インク吸収層を塗布してもはじき故障を軽減したインクジェット記録用紙の製造方法を提供することにある。
【課題を解決するための手段】
【００１３】
本発明の上記目的は、以下の構成により達成することができる。
【００１４】
（請求項１）
ポリオレフィン被覆紙支持体上に下引き層を設け、この下引き層上に、無機微粒子とバインダーを含有し多孔質インク吸収層を形成する塗布液を塗布してインクジェット記録用紙を製造するインクジェット記録用紙の製造方法において、該ポリオレフィン被覆紙支持体の表面のＪＩＳ  Ｂ  ０６０１に規定される基準長２．５ｍｍ、カットオフ値０．８ｍｍで測定したときの中心線平均粗さＲａが０．１０〜１．５μｍであり、該支持体を該多孔質インク吸収層の塗布に先立って昇温し、該支持体温度を該多孔質インク吸収層を形成する塗布液の温度に対して１５℃以内にしてから塗布することを特徴とするインクジェット記録用紙の製造方法。
【００１５】
（請求項２）
前記多孔質インク吸収層を形成する塗布液の温度が３５〜５０℃であることを特徴とする請求項１記載のインクジェット記録用紙の製造方法。
【００１６】
（請求項３）
前記無機微粒子のバインダーに対する質量比が３〜８であることを特徴とする請求項１又は２記載のインクジェット記録用紙の製造方法。
【００１７】
（請求項４）
塗布速度が毎分５０〜５００ｍ／分であることを特徴とする請求項１〜３のいずれか１項記載のインクジェット記録用紙の製造方法。
【００１８】
（請求項５）
塗布直後に塗膜温度を一旦２０℃以下にした後温風により乾燥することを特徴とする請求項１〜４のいずれか１項記載のインクジェット記録用紙の製造方法。
【発明の効果】
【００１９】
本発明により、ポリオレフィン樹脂被覆紙支持体上に多孔質インク吸収層を高速で塗布してもはじき故障が軽減したインクジェット記録用紙を提供することができる。
【発明を実施するための最良の形態】
【００２０】
本発明を更に詳しく説明する。本発明のインクジェット記録用紙に用いられる支持体は、紙支持体の両面をポリオレフィン樹脂で被覆した支持体である。
【００２１】
本発明の支持体に用いられる紙は、木材パルプを主原料とし、必要に応じて木材パルプに加えてポリプロピレン等の合成パルプあるいはナイロンやポリエステル等の合成繊維を用いて抄紙される。木材パルプとしてはＬＢＫＰ、ＬＢＳＰ、ＮＢＫＰ、ＮＢＳＰ、ＬＤＰ、ＮＤＰ、ＬＵＫＰ、ＮＵＫＰのいずれも用いることができる。
【００２２】
上記パルプは不純物の少ない化学パルプ（硫酸塩パルプや亜硫酸塩パルプ）が好ましく用いられ、またオゾン、塩素系漂白剤あるいは過酸化水素などにより漂白処理を行って白色度を向上させたパルプも有用である。
【００２３】
紙中には、高級脂肪酸、アルキルケテンダイマー等のサイズ剤、炭酸カルシウム、タルク、酸化チタン等の白色顔料、スターチ、ポリアクリルアミド、ポリビニルアルコール等の紙力増強剤、蛍光増白剤、ポリエチレングリコール類等の水分保持剤、分散剤、４級アンモニウム等の柔軟化剤等を適宜添加することができる。
【００２４】
抄紙に使用するパルプの濾水度はＣＳＦの規定で２００〜５００ｍｌが好ましく、また、叩解後の繊維長がＪＩＳ  Ｐ  ８２０７に規定される２４メッシュ残分と４２メッシュ残分の和が３０〜７０％が好ましい。なお、４メッシュ残分は２０％以下であることが好ましい。
【００２５】
紙の坪量は５０〜２５０ｇが好ましく、特に８０〜２００ｇが好ましい。紙の厚さは７０〜２１０μｍが好ましい。
【００２６】
紙は抄紙段階または抄紙後にカレンダー処理して高平滑性を与えることもできる。紙密度は０．７〜１．２ｇ／ｍ3（ＪＩＳ  Ｐ  ８１１８）が一般的である。更に原紙剛度はＪＩＳ  Ｐ  ８１４３に規定される条件で２０〜２００ｇが好ましい。
【００２７】
紙表面には表面サイズ剤を塗布しても良く、表面サイズ剤としては前記原紙中に添加できるのと同様のサイズ剤を使用できる。
【００２８】
紙のｐＨはＪＩＳ  Ｐ  ８１１３で規定された熱水抽出法により測定された場合、５〜９であることが好ましい。
【００２９】
次に、この紙の両面を被覆するポリオレフィン樹脂について説明する。
【００３０】
この目的で用いられるポリオレフィン樹脂としては、ポリエチレン、ポリプロピレン、ポリイソブチレン、ポリエチレンが挙げられるが、プロピレンを主体とする共重合体等のポリオレフィン類が好ましく、ポリエチレンが特に好ましい。
【００３１】
以下、特に好ましいポリエチレンについて説明する。
【００３２】
紙表面及び裏面を被覆するポリエチレンは、主として低密度のポリエチレン（ＬＤＰＥ）及び／または高密度のポリエチレン（ＨＤＰＥ）であるが、他のＬＬＤＰＥやポリプロピレン等も一部使用することができる。
【００３３】
特に多孔質インク吸収層を塗布する側のポリオレフィン層は、ルチルまたはアナターゼ型の酸化チタンをその中に添加し、不透明度及び白色度を改良したものが好ましい。酸化チタン含有量はポリオレフィンに対して概ね１〜２０％、好ましくは２〜１５％である。
【００３４】
ポリオレフィン層中には白地の調整を行うための耐熱性の高い顔料や蛍光増白剤を添加することができる。
【００３５】
着色顔料としては、群青、紺青、コバルトブルー、フタロシアニンブルー、マンガンブルー、セルリアン、タングステンブルー、モリブデンブルー、アンスラキノンブルー等が挙げられる。
【００３６】
蛍光増白剤としては、ジアルキルアミノクマリン、ビスジメチルアミノスチルベン、ビスメチルアミノスチルベン、４−アルコキシ−１，８−ナフタレンジカルボン酸−Ｎ−アルキルイミド、ビスベンズオキサゾリルエチレン、ジアルキルスチルベン等が挙げられる。
【００３７】
紙を被覆する表裏のポリオレフィンの使用量は、多孔質インク吸収層の膜厚やバック層を設けた後で低湿及び高湿化でのカールを最適化するように選択されるが、一般にはポリオレフィン層の厚さは多孔質インク吸収層側で１２〜４０μｍ、バック層側で１５〜５０μｍの範囲である。表裏のポリオレフィンの比率はインク受容層の種類や厚さ、中紙の厚み等により変化するカールを調整する様に設定されるのが好ましく、通常は表／裏のポリオレフィンの比率は厚みで概ね２／１〜１／３である。
【００３８】
更に上記ポリオレフィンで被覆紙支持体は以下（１）〜（７）の特性を有していることが好ましい。
【００３９】
（１）引っ張り強さは、ＪＩＳ  Ｐ  ８１１３で規定される強度で縦方向が２〜３０ｋｇ、横方向が１〜２０ｋｇであることが好ましい。
【００４０】
（２）引き裂き強度は、ＪＩＳ  Ｐ  ８１１６で規定される強度で縦方向が１０〜２００ｇ、横方向が２０〜２００ｇが好ましい。
【００４１】
（３）圧縮弾性率は、９．８ｋＮ／ｃｍ2が好ましい。
【００４２】
（４）不透明度は、ＪＩＳ  Ｐ  ８１３８に規定された方法で測定したときに８０％以上、特に８５〜９８％が好ましい。
【００４３】
（５）白さは、ＪＩＳ  Ｚ  ８７２９で規定されるＬ*、ａ*、ｂ*が、Ｌ*＝８０〜９７、ａ*＝−３〜＋５、ｂ*＝−６〜＋６であることが好ましい。
【００４４】
（６）クラーク剛直度は、インクジェット記録用紙の搬送方向のクラーク剛直度が５０〜３００ｃｍ３／１００である支持体が好ましい。
【００４５】
（７）原紙中の水分は、中紙に対して４〜１０％が好ましい。
【００４６】
上記ポレオレフィン樹脂被覆紙は、多孔質インク吸収層の塗工前に下引き層を設けるが、下引き層としては親水性ポリマーからなる層もしくはラテックス下引き層が適用できる。
【００４７】
下引き層に用いられる親水性ポリマーとしては公知の親水性ポリマーから適宜選択して用いることが出来るが、具体的には、ゼラチンもしくはゼラチン誘導体、ポリビニルアルコールもしくはポリビニルアルコール誘導体、ポリビニルピロリドン、ポリエチレンオキシド、ポリアクリルアミド、カルボキシメチルセルロース、ヒドロキシエチルセルロース、澱粉もしくは澱粉誘導体などを挙げることが出来る。これらの親水性ポリマーは２種以上を併用することも出来る。
【００４８】
特に好ましい親水性ポリマーはゼラチンもしくはゼラチン誘導体、およびポリビニルアルコールもしくはポリビニルアルコール誘導体であり、特に好ましくはポリビニルアルコールもしくはポリビニルアルコール誘導体である。
【００４９】
下引き層に用いられるラテックスとしては、スチレン、アクリル酸もしくはメタクリル酸、アクリル酸もしくはメタクリル酸エステル、マレイン酸、ジビニルベンゼン、塩化ビニル、塩化ビニリデン、ビニルエーテル、酢酸ビニル、エチレン、ブタジエンなどの各種のモノマーを乳化重合して得られたラテックス類を用いることが出来る。
【００５０】
下引き層中には、硬膜剤、界面活性剤、シランカップリング剤、調色剤、蛍光増白剤、マット剤あるいはｐＨ調整剤などを適宜使用することができる。
【００５１】
下引き層は特に前記した乾燥時の多孔質インク吸収層のレチ状塗布欠陥を軽減する目的で耐水性を有していることが好ましく、ラテックス下引き層および、硬膜された親水性ポリマー層からなる下引き層が好ましく用いられる。
【００５２】
硬膜された親水性ポリマー層の場合、下引き層の硬膜度は多孔質インク吸収層の塗布液温度で下引き層が溶解しない程度であればよい。
【００５３】
下引き層の乾燥膜厚は概ね０．０１〜０．５μｍが好ましい。０．０１μｍ未満の場合には下引き層の支持体の被覆が充分に行えにくくなり、また、０．５μｍを超えると多孔質インク吸収層塗布の際にレチ状の塗布欠陥を生じやすくなる。好ましい下引き層の乾燥膜厚は０．０２〜０．３μｍの範囲である。
【００５４】
上記下引き層はポリオレフィン樹脂層の上に設けられるが、下引き層の塗工に先立って、ポリオレフィン樹脂層はプラズマ処理、火炎処理あるいはコロナ放電処理などの表面活性化処理するのが接着性の観点で好ましい。
【００５５】
次に、支持体上に設けられる多孔質インク吸収層について説明する。
【００５６】
多孔質インク吸収層は支持体の片面のみでもよいが、両面に設けてもよい。この時両面に設けられる多孔質インク吸収層は同じでも異なっていてもよい。
【００５７】
多孔質インク吸収層は、無機微粒子と少量の親水性バインダーから形成される。
【００５８】
無機微粒子の例としては、軽質炭酸カルシウム、重質炭酸カルシウム、炭酸マグネシウム、カオリン、クレー、タルク、硫酸カルシウム、硫酸バリウム、二酸化チタン、酸化亜鉛、水酸化亜鉛、硫化亜鉛、炭酸亜鉛、ハイドロタルサイト、珪酸アルミニウム、ケイソウ土、珪酸カルシウム、珪酸マグネシウム、合成非晶質シリカ、コロイダルシリカ、アルミナ、コロイダルアルミナ、擬ベーマイト、水酸化アルミニウム、リトポン、ゼオライト、水酸化マグネシウム等の白色無機顔料等を挙げることができる。無機微粒子は、１次粒子のまま用いても、また、２次凝集粒子を形成した状態で使用することもできる。
【００５９】
本発明においては、特に微細な空隙が形成できることから、平均粒径が１００ｎｍ以下のシリカまたは擬ベーマイトが好ましく、特に平均粒径が１００ｎｍ以下の気相法により合成されたシリカ、コロイダルシリカ及び擬ベーマイトが最も好ましい。
【００６０】
ここで無機微粒子の平均粒径は、粒子そのものあるいは多孔質インク吸収層の断面や表面を電子顕微鏡で観察し、１００個の任意の粒子の粒径を求めてその単純平均値（個数平均）として求められる。ここで個々の粒径はその投影面積に等しい円を仮定した時の直径で表したものである。
【００６１】
多孔質インク吸収層に用いられる親水性バインダーとしては、ゼラチン（アルカリ処理ゼラチン、酸処理ゼラチン、アミノ基をフェニルイソシアネートや無水フタル酸等で封鎖した誘導体ゼラチン等）、ポリビニルアルコール、ポリビニルピロリドン、ポリエチレンオキシド、ヒドロキシルエチルセルロース、寒天、プルラン、デキストラン、アクリル酸、カルボキシメチルセルロース、カゼイン、アルギン酸等が挙げられ、２種類以上を併用することもできる。
【００６２】
特に好ましい親水性ポリマーはポリビニルアルコールもしくはその誘導体である。
【００６３】
本発明で用いられるポリビリルアルコールには、ポリ酢酸ビニルを加水分解して得られる通常のポリビニルアルコールの他に、末端をカチオン変性したポリビニルアルコールやアニオン性基を有するアニオン変性ポリビニルアルコール等の変性ポリビニルアルコールも含まれる。
【００６４】
酢酸ビニルを加水分解して得られるポリビニルアルコールは平均重合度が３００以上のものが好ましく、特に１０００〜５０００のものが好ましい。
【００６５】
ケン化度は７０〜１００％のものが好ましく、８０〜１００％のものが特に好ましい。
【００６６】
またポリビニルアルコール誘導体の１種として、特開平１−２８６８８６号に記載された電離放射線により架橋可能なポリビニルアルコール誘導体も本発明に使用できる好適な親水性バインダーである。
【００６７】
多孔質インク吸収層の親水性バインダーと微粒子の比率は概ね１：１０〜１：２であり、好ましくは１：８〜１：３の範囲である。
【００６８】
また、上記多孔質が親水性バインダーとしてポリビニルアルコールを含有する場合には、皮膜の造膜性を改善し、また皮膜の耐水性や皮膜の強度を高めるために、硬膜剤を使用することが好ましい。硬膜剤としては、ほう酸またはその塩、あるいはエポキシ系硬膜剤が好ましく、特にホウ酸が好ましい。
【００６９】
ほう酸またはその塩とは、硼素原子を中心原子とする酸素酸及びその塩を示し、具体的にはオルトほう酸、メタほう酸、次ほう酸、四ほう酸、五ほう酸及びそれらの塩が含まれる。
【００７０】
ほう酸またはその塩の使用量は、塗布液の無機微粒子や親水性ポリマーの量により広範に変わり得るが、親水性ポリマーに対して概ね１〜６０％、好ましくは５〜４０％である。
【００７１】
なお、多孔質インク吸収層に用いられる親水性バインダー自体が架橋性を有する場合もしくは紫外線などの光照射により架橋させるタイプの場合には必ずしも硬膜剤は必要としないが、高いインク吸収速度を維持するためには硬膜剤の使用が好ましい。
【００７２】
本発明のインクジェット記録用紙の多孔質インク吸収層には上記以外の各種の添加剤を添加することができる。
【００７３】
中でもカチオン媒染剤は印字後の耐水性や耐湿性を改良するために好ましい。カチオン媒染剤としては第１〜第３級アミノ基及び第４級アンモニウム塩基を有するポリマー媒染剤が用いられるが、経時での変色や耐光性の劣化が少ないこと、染料の媒染能が充分高いこと等から、第４級アンモニウム塩基を有するポリマー媒染剤が好ましい。
【００７４】
好ましいポリマー媒染剤は上記第４級アンモニウム塩基を有するモノマーの単独重合体やその他のモノマーとの共重合体または縮重合体として得られる。
【００７５】
カチオン系媒染剤の具体例は、例えば、「インクジェットプリンター技術と材料」２６８頁（株式会社  シーエムシー発行  １９９８年）に記載されている。
【００７６】
上記以外に、例えば、特開昭５７−７４１９３号、同５７−８７９８８号及び同６２−２６１４７６号に記載の紫外線吸収剤、特開昭５７−７４１９２号、同５７−８７９８９号、同６０−７２７８５号、同６１−１４６５９１号、特開平１−９５０９１号及び同３−１３３７６号等に記載されている退色防止剤、アニオン、カチオンまたは非イオンの各種界面活性剤、特開昭５９−４２９９３号、同５９−５２６８９号、同６２−２８００６９号、同６１−２４２８７１号及び特開平４−２１９２６６号等に記載されている蛍光増白剤、白地色調調整剤、塩基性ポリ水酸化アルミニウムや酢酸ジルコニルなどの水溶性多価金属化合物、消泡剤、ジエチレングリコール等の潤滑剤、防腐剤、増粘剤、帯電防止剤、マット剤、ｐＨ調整剤等の公知の各種添加剤を含有させることもできる。
【００７７】
上記多孔質インク吸収層の乾燥膜厚は、概ね２５〜５０μｍであり、この乾燥膜厚の５０〜８０％、好ましくは５５〜７５％が空隙である。多孔質インク吸収層は単一層であっても、２層以上であっても良い。２層以上の場合、各々の層は同じであっても異なっていても良い。
【００７８】
次に本発明のインクジェット記録用紙の支持体の表面特性について説明する。
【００７９】
ポリオレフィン被覆紙の多孔質インク吸収層側の表面は、ＪＩＳ  Ｂ  ０６０１に規定される基準長２．５ｍｍ、カットオフ値０．８ｍｍで測定したときの中心線平均粗さＲａが０．１０〜１．５μｍであることが塗布時のはじき故障を抑制する観点から必要である。Ｒａが０．１０μｍ未満の場合には、比較的大柄のサイズのはじき故障が置きやすくなる。また、Ｒａが１．５μｍを超えると、はじき故障自体は増加することがないが、多孔質インク吸収層のひび割れが増大しやすくなる。
【００８０】
Ｒａ値の好ましい範囲は用紙の面質にも依存し、用紙が光沢用途の場合にはＲａは０．１０〜０．３０μｍ、特に好ましくは０．１２〜０．２０μｍであり、絹目調やマット面の用途の場合にはＲａは０．３０〜１．５μｍ、特に好ましくは０．５〜１．３μｍの範囲である。
【００８１】
ポリオレフィン被覆紙の多孔質インク吸収層表面は、光沢面の他、マット面、絹目調の面質など種々のものが上記Ｒａの範囲であれば適用できる。
【００８２】
ポリオレフィン被覆紙の多孔質インク吸収層側の表面は、さらに、７５度鏡面光沢度が、光沢紙の場合４０〜９０％、マット面や絹目調の面質の場合１０〜６０％のものが好ましく、更に、十点平均粗さは、光沢紙の場合０．１５〜０．５μｍ、マット面や絹目調の面質の場合で０．８〜５．０μｍであるのが好ましい。
【００８３】
下引き層を塗布後のＲａについては、下引き層の厚みが特に好ましい範囲（０．０２〜０．３μｍ）の時には下引き層が薄いために大きくは影響を受けないが、概ねＲａとして０．０８〜１．４μｍである。
【００８４】
本発明のインクジェット記録用紙の多孔質インク吸収層表面の７５度鏡面光沢度は、光沢紙の場合で好ましくは４０％以上、特に好ましくは５０％以上であり、絹目調の面質で２０〜４０％、マット面で１５〜３０％が好ましい。
【００８５】
次に下引き層や多孔質インク吸収層の塗布方法について説明する。
【００８６】
下引き層を塗工するに当たっては、走行するポリオレフィン被覆紙上に下引き層を形成する塗布液を塗工後、３０〜１５０℃、好ましくは４０〜１２０℃で数秒〜１分間、乾燥して得られる。
【００８７】
下引き層の塗工は、エアーナイフコーター、グラビアコーター、ロールコーター、ワイヤーバーコーター、ブレードコーター、バーコーター、スライドホッパーコーター、カーテンコーターなどの方法で行うことが出来る。
【００８８】
乾燥は、エアループドライヤー、直線トンネル乾燥機、アーチドライヤーなどの熱風乾燥機、赤外線乾燥機、マイクロ波を利用した乾燥機などを使用することが出来る。
【００８９】
多孔質インク吸収層の塗工方式としては、例えばロールコーティング法、ロッドバーコーティング法、エアナイフコーティング法、スプレーコーティング法、カーテン塗布方法あるいは米国特許第２，６８１，２９４号記載のホッパーを使用するエクストルージョンコート法があるが、多孔質皮膜は高い湿潤膜厚で塗工する必要があるため好ましくは、カーテン塗布方法あるいはエクストルージョンコート法が用いられる。
【００９０】
多孔質インク吸収層の塗布液は概ね３５〜５０℃が好ましい。３５℃未満の場合には無機微粒子を多量に含有するために塗布液表面でのゲル化が生じて塗布故障の原因になったり、あるいは配管中での局所的な温度の低下により粘度が上昇して安定な生産に支障をきたしやすい。
【００９１】
特に、多孔質インク吸収層を形成する塗布液の温度が低温で粘度上昇が比較的大きな塗布液である場合には、塗布後、単に過熱するだけで乾燥を行うだけでなく強い風を吹き付けて乾燥することが出来るために高速塗布に適している。そのような塗布液は、例えば４０℃における塗布液粘度に対して１５℃における塗布液の粘度が２０倍以上、好ましくは１００倍以上になるような塗布液である。かかる低温増粘性を有する塗布液を用いると、支持体温度と塗布液温度の差が大きいとはじき故障が出やすいために本発明の効果が顕著である。
【００９２】
一方、塗布液温度が５０℃を超える場合には塗布液の停滞中の塗布液の粘度上昇が大きいために好ましくない。特に好ましい塗布液温度は３７〜４７℃である。
【００９３】
本発明のインクジェット記録用紙の製造方法においては、上記多孔質インク吸収層の塗布時に下引き塗工された支持体を加熱昇温して多孔質インク吸収層を形成する塗布液の温度と支持体の温度差を１５℃以下にすることがはじき故障を軽減させるために必要である。
【００９４】
支持体の温度と塗布液温度の差を小さくさせることではじき故障が軽減できる。この理由ははっきりはしないが、支持体との温度差が大きい場合には、無機微粒子を高濃度で含有している塗布液が支持体に接触した瞬間に局所的に増粘が生じるためではないかと考えられる。
【００９５】
支持体温度と塗布液温度との好ましい差は１２℃以下である。支持体の昇温する温度は上記の範囲内であれば特に限定されないが、高速で短時間に昇温させる観点から、３０℃〜４０℃が好ましく、特に３３〜４０℃が好ましい。支持体温度は塗布液温度より高くすることも可能である。支持体の昇温の時期は、昇温は多孔質インク吸収層の塗布に同期して塗布直前に行うことが好ましい。
【００９６】
支持体の昇温は、好ましくは、多孔質インク吸収層を塗布するライン中に、コーター前に支持体の加熱ゾーンを設け、その中を支持体を通過させることで行うのが好ましい。加熱ゾーンには複数の加熱ローラーや赤外線ヒーター等の各種の加熱手段が設け、これらを単独もしくは併用して用いられる。また、加熱した風を吹き付けることを併用することも出来る。加熱ゾーンは通常は数秒〜１０秒程度通過させることで行うことが好ましい。
【００９７】
なお、多孔質インク吸収層の塗布時に、支持体を支えるバックアップローラに高電圧（０．４〜２ｋＶ程度）をかけたり、あるいは、高圧電流を加えて塗布を安定にすることを併用することも出来る（例えば特公昭４９−７０５０号、特開昭６３−４８８１号など）。
多孔質インク吸収層の塗布方式は前述の通りであるが、通常、塗布液粘度は０．０４０〜１．０００Ｐａ・ｓが一般的であり、特に０．０５０〜０．５００Ｐａ・ｓが好ましい。ここで粘度はＢ型粘度計で測定した値である。塗布は全ての多孔質インク吸収層を同時に行う同時多層方式が好ましい。塗布膜厚は乾燥膜厚にもよるが概ね乾燥膜厚の３〜６倍であり、３〜５倍の範囲で行われる。通常は湿潤膜厚として１００〜２５０μｍの範囲である。
【００９８】
塗布速度は一般に１０〜１０００ｍ／分の間であり、乾燥能力や乾燥ゾーンの長さにも依存するが、本発明の方法は特に高速塗布に適しており、５０ｍ／分以上の高速塗布で行った場合特にはじき軽減効果が大きく、５０〜５００ｍ／分の塗布速度で行う場合に本発明の効果は大きい。
【００９９】
塗布後の乾燥は通常行われる乾燥方法や乾燥条件が適用でき、２０〜８０℃で行われる。塗工後、一旦冷却してゲル化もしくは極端に増粘させた後に乾燥する方法は強い風を吹き付けても液ヨリや吹かれムラが生じにくく高い速度で乾燥することが出来るために高速塗布に適している。
【０１００】
この様な塗布液を用いて多孔質インク吸収層を塗布した後、一旦２０℃以下に膜面温度がなるように冷却させ、ついでより高温の風で乾燥すると吹かれムラなどが軽減して良好な塗膜品質を得ることができる。
【０１０１】
乾燥は、支持体としてポリオレフィン被覆紙を用いているために、乾燥に用いる風の最大温度は概ね９０℃以下、特に８０℃以下がポリオレフィン樹脂の耐熱性の観点から好ましい。
【０１０２】
本発明のインクジェット記録用紙は多孔質インク吸収層の反対側にカール防止や印字直後に重ね合わせた際のくっつきやインク転写を更に向上させるために種々の種類のバック層を設けることができる。
【０１０３】
バック層の構成は支持体の種類や厚み、表側の構成や厚みによっても変わるが一般には親水性バインダーや疎水性バインダーが用いられる。バック層の厚みは通常は０．１〜１０μｍの範囲である。
【０１０４】
また、バック層には帯電特性を改良するために導電性物質を添加したり、他のインクジェット記録用紙とのくっつき防止、筆記性改良、さらにはインクジェット記録装置内での搬送性改良のために表面を粗面化できる。この目的で好ましく用いられるのは粒径が０．５〜２０μｍの有機または無機の微粒子である。
【０１０５】
これらのバック層は多孔質インク吸収層の塗工後に設けることもできるが、予め設けていることが好ましい。
【実施例】
【０１０６】
以下に本発明の実施例を挙げて説明するが、本発明はこれらの例に限定されるものではない。なお、実施例中の「％」は、特に断りのない限り絶乾質量％を示す。
【０１０７】
実施例１
（多孔質インク吸収層用塗布液の調製）
（シリカ分散液Ｂの調製）
以下の組成の溶液Ａを調製した。
【０１０８】
水                                                １４２０Ｌ
ホウ酸                                            ５．４ｋｇ
ほう砂                                            ４．８ｋｇ
エタノール                                            ４４Ｌ
カチオンポリマー（Ｐ−１）２５％水溶液              ３４０Ｌ
退色防止剤（ＡＦ１）１０％水溶液                      １７Ｌ
蛍光増白剤水溶液（Ｗ１*）                           ２．０Ｌ
消泡剤（サンノブコ株式会社製消泡剤ＳＮ３８１）      ２００ｇ
全量を純水で２０００Ｌに仕上げる。
【０１０９】
（Ｗ１*）チバスペシャリティーケミカル製、ＵＶＩＴＥＸ  ＮＦＷ  ＬＩＱＵＩＤ
ＡＦ１：（ＨＯ−ＣＨ2ＣＨ2−Ｓ−ＣＨ2−）2
【０１１０】
【化１】
2005246835.tif 000002
【０１１１】
無機微粒子として、気相法シリカ（平均１次粒子径≒１２ｎｍ）を４００ｋｇ用意した。
【０１１２】
シリカ粉と溶液Ａを連続的に同じ比率で供給混合し、特開２００２−４７４５４号公報の実施例５に記載された分散方法に準じ、両者を充分混練させて予備分散した後、サンドミル分散機で連続的に分散した。更に高圧ホモジナイザーで分散処理を行って澄明なシリカ分散液Ｂを得た。このとき、シリカ粉１ｋｇ当たり溶液Ａを４．７Ｌになるようにして流量を調整しながら行った。サンドミル分散時および高圧分散時の分散液の温度は最大で５０℃以下になるように常に冷却しながら分散を連続的に行った。
【０１１３】
得られた分散液のシリカ濃度は最終的に分散液１Ｌあたりシリカが１８質量％になるように純水で調整した。得られたシリカ分散液のｐＨは４．５であった。
【０１１４】
（塗布液の調製）
上記で得られた分散液Ｂを用い下記の組成の塗布液Ｃを調製した。塗布液の組成は１Ｌあたりの組成を表す。
【０１１５】
シリカ分散液Ｂ                                        ４４０ｍｌ
純水                                                  ３００ｍｌ
ポリビニルアルコール（クラレ製ＰＶＡ２３５／２４５の１／１の混合物）の
８％水溶液（質量／容量比）                              ２００ｍｌ
サポニン水溶液（５％）                                  ２０ｍｌ
界面活性剤（ＳＦ−１  ５％溶液）                      ５．５ｍｌ
エタノール                                            ２５ｍｌ
純水で１０００ｍｌに仕上げる。
【０１１６】
【化２】
2005246835.tif 000003
【０１１７】
得られた塗布液を、フィルター（５０％捕集効率が２０μｍ）でろ過した。得られた塗布液の４０℃における粘度は０．０３０Ｐａ・ｓ、１５℃における粘度は１．２００Ｐａ・ｓであった。
【０１１８】
（支持体の作製）
表裏に表面サイズプレス処理した坪量１７０ｇ／ｍ2の写真用原紙（ＬＢＫＰ／ＮＢＳＰ＝５０／５０、原紙含水率は８％）の裏面に、溶融押し出し塗布法により低密度ポリエチレン／高密度ポリエチレン（５０／５０）を３３μｍの厚さで塗布した。次いで、表側に低密度ポリエチレン／高密度ポリエチレン／アナターゼ型酸化チタン（７０／２６／４）を同様にして２７μｍの厚さで塗布して、両面をポリエチレンで被覆した支持体を作製した。表側は溶融押し出し塗布直後に、表面に４種の異なる粗さのクーリングロールを使用して、冷却しながらポリエチレン表面に４種類の異なるＲａ値を有する光沢用のポリエチレン被覆紙支持体を得た。
【０１１９】
この様にして得られたポリエチレン被覆紙の裏面にコロナ放電を行った後、スチレン−マレイン酸系ラテックスおよびカチオンポリマー（帯電防止剤、ラテックス固形分に対して５質量％）と、粒径が約０．２μｍのシリカ（マット剤、ラテックス固形分に対して１０質量％）を全乾燥固形分が０．２ｇ／ｍ2になるようにバック層塗布した。
【０１２０】
一方、支持体の表側には、ゼラチン（支持体１ｍ2あたり０．０５ｇ）、硬膜剤（２，４−ジクロロ−６−ヒドロキシ−ｓ−トリアジンをゼラチン１ｇあたり０．０１ｇ）および界面活性剤（ＳＦ−２、ゼラチンに対して５質量％）からなる下引き層を設けた。バック層と下引き層と塗布はいずれもグラビアコーティングで行った。
【０１２１】
【化３】
2005246835.tif 000004
【０１２２】
得られた支持体の表裏の表面特性を表１に示した。
【０１２３】
【表１】
2005246835.tif 000005
【０１２４】
（インクジェット記録用紙の作製）
上記の塗布液Ｃを、下引き処理が施された前記の４種類のポリオレフィン被覆紙上に湿潤膜厚が２００μｍになるようにスライドホッパー型塗布装置を用いて塗布した。
【０１２５】
塗布は１００ｍ／分で連続的に走行する幅が１．５ｍの支持体に塗布液温度が４０℃で行った。塗布直後に５℃に保持した冷却ゾーンで３０秒間冷却した後、第１ゾーン（２０〜３０℃、相対湿度２０％以下）で６０秒間、第２ゾーン（４５℃・相対湿度１０％以下）で１２０秒間、第３ゾーン（５０℃・相対湿度２０％以下）で１２０秒間各々の乾燥風を吹き付けて乾燥した後、２３℃、相対湿度４０〜６０％で約２分間調湿してロール状に巻き取った。ついで４０℃の倉庫内にロール状のまま５日間加温保管した。
【０１２６】
なお、コーター直前に約３０ｍの長さの加熱ゾーンを設け、ここで約３０本の加熱ローラーと温風吹きつけにより支持体温度を表２に示すように調製した支持体４種を用いた。支持体温度が２２℃のものは支持体の昇温を行わなかった場合である。
【０１２７】
コーター直前の支持体温度は非接触型温度計により測定した。
【０１２８】
また、塗布の際には支持体を支えるバックアップローラに約１．２ｋＶの高電圧を印加した。
【０１２９】
（インクジェット記録用紙の評価）
得られたインクジェット記録用紙５０ｍを調べ、はじき故障の１０ｍあたりの発生数を調べた。
【０１３０】
また、インクジェット記録用紙１ｍのひび割れ個数を目視で評価した。結果を表２に示す。
【０１３１】
【表２】
2005246835.tif 000006
【０１３２】
表２に示す結果から、支持体としてＲａが本発明内の０．１０〜１．５μｍの範囲にある支持体を用い、かつ支持体温度と塗布液温度差を１５℃以内としたもののはじき故障の発生数は１０あたり１点以下に軽減されることがわかる。
【０１３３】
実施例２
実施例１で使用した塗布液を以下の組成に変更した以外は実施例１と同様にして塗布液Ｄを調製した。
【０１３４】
シリカ分散液Ｂ                                        ５２０ｍｌ
純水                                                  １７０ｍｌ
ポリビニルアルコール（クラレ製ＰＶＡ２３５／２４５の１／１の混合物）の
８％水溶液（質量／容量比）                              ２３６ｍｌ
サポニン水溶液（５％）                                  ２０ｍｌ
界面活性剤（ＳＦ−１  ５％溶液）                      ５．５ｍｌ
エタノール                                              ２５ｍｌ
純水で１０００ｍｌに仕上げる。
【０１３５】
得られた塗布液を、実施例１と同様にフィルター（５０％捕集効率が２０μｍ）でろ過した。得られた塗布液の４０℃における粘度は０．０６５Ｐａ・ｓ、１５℃における粘度は４５Ｐａ・ｓであった。
【０１３６】
実施例１と同様に４種類の支持体を用い、湿潤膜厚が１６９μｍになるように塗布を行った。この際、支持体の温度は実施例１乾燥風の温度・湿度は実施例１と同様であるが、塗布速度を１２０ｍ／分で行ったことから、それぞれの乾燥室における滞留時間は１／１．２である。実施例１と同様に評価し、表３に示す結果を得た。
【０１３７】
【表３】
2005246835.tif 000007
【０１３８】
表３の結果から、塗布液の粘度を上昇させて、低温増粘性を高めた場合には、支持体の昇温を実施しない場合にははじき耐性が実施例１より低下しているが、そのような場合であっても支持体温度を昇温して塗布液温度との差を１５℃以内として場合には良好なはじき耐性があることがわかる。
【０１３９】
実施例３
実施例１で使用したポリエチレン被覆紙支持体の製造する際に、表側の表面に４種の異なる粗さの絹目調を与えるクーリングロールを使用して、冷却しながらポリエチレン表面に４種類の異なるＲａ値を有する絹目調用のポリエチレン被覆紙支持体を得た。支持体の表面特性を表４に示す。
【０１４０】
【表４】
2005246835.tif 000008
【０１４１】
実施例２で作製した塗布液Ｄを用い、実施例２と同様にしてインクジェット記録用紙を作製し、表５に示す結果を得た。
【０１４２】
【表５】
2005246835.tif 000009
【０１４３】
表５の結果から、面質を絹目調に変えた場合であっても本発明による製造方法に従えば、はじき耐性が改善されることがわかる。但し、表面粗さＲａが１．５μｍを超える支持体ＲＣ−４Ｅを用いた場合にはひび割れが悪化する。
【０１４４】
実施例４
実施例２において、塗布速度を１８０ｍ／分とし、乾燥条件を以下のように変更した以外は実施例２を繰り返し、インクジェット記録用紙のはじき故障を評価した。
【０１４５】
乾燥条件：冷却ゾーンで２０秒間冷却した後、第１ゾーン（３０〜４０℃、相対湿度２０％以下）で４０秒間、第２ゾーン（６５℃・相対湿度１０％以下）で８０秒間、第３ゾーン（５５℃・相対湿度２０％以下）で８０秒間各々の乾燥風を吹き付けて乾燥した後、２３℃、相対湿度４０〜６０％で約８０秒間調湿してロール状に巻き取った。得られた結果を表６に示す。
【０１４６】
【表６】
2005246835.tif 000010
【０１４７】
表６の結果から、塗布速度を速めた場合、はじき耐性が塗布速度のより遅い実施例２より低下しているが、この場合であっても支持体温度を昇温して塗布液温度との差を１５℃以内とした場合には良好なはじき耐性があることがわかる。
【０１４８】
実施例５
実施例２において、塗布方式をカーテン塗布方式に変更し、塗布速度を２４０ｍ／分、乾燥条件を以下のように変更した以外は実施例２と同様にしてインクジェット記録用紙を作製してはじき故障を評価した。
【０１４９】
乾燥条件：冷却ゾーンで１５秒間冷却した後、第１ゾーン（３５〜４５℃、相対湿度２０％以下）で３０秒間、第２ゾーン（７５℃・相対湿度１０％以下）で６０秒間、第３ゾーン（５５℃・相対湿度２０％以下）で６０秒間各々の乾燥風を吹き付けて乾燥した後、２３℃、相対湿度４０〜６０％で約８０秒間調湿してロール状に巻き取った。得られた結果を表７に示す。
【０１５０】
【表７】
2005246835.tif 000011
【０１５１】
表７の結果から、塗布速度を更に速めた場合であっても実施例５と同様の効果が得られ、本発明の製造方法によればより高速の塗布が可能になる。
【０１５２】
実施例６
〈酸化チタン分散液１の調製〉
平均粒径が約０．２５μｍの酸化チタン２０ｋｇ（石原産業製：Ｗ−１０）をｐＨ＝７．５のトリポリリン酸ナトリウム１５０ｇ、ポリビニルアルコール（クラレ株式会社製：ＰＶＡ２３５）５００ｇ、カチオンポリマー（ｐ−１）１５０ｇ及びサンノブコ株式会社消泡剤ＳＮ３８１を１０ｇ含有する水溶液９０Ｌに添加し、高圧ホモジナイザー（三和工業株式会社製）で分散した後、全量を１００Ｌに仕上げて均一な酸化チタン分散液１を得た。
【０１５３】
〈シリカ分散液Ｆの調製〉
以下の組成の溶液Ｅを調製した。
【０１５４】
水                                                １６２０Ｌ
ホウ酸                                            ５．６ｋｇ
ほう砂                                            ４．６ｋｇ
エタノール                                            ４４Ｌ
カチオンポリマー（Ｐ−２）２５％水溶液              ３２０Ｌ
蛍光増白剤水溶液（Ｗ１）                            ２．０Ｌ
全量を純水で２０００Ｌに仕上げる。
【０１５５】
【化４】
2005246835.tif 000012
【０１５６】
実施例１で用いたのと同じシリカ粉と上記の溶液Ｅを用い、実施例１と同様の分散方法で連続分散してシリカ分散液Ｆを調製した。得られた分散液のシリカ濃度は最終的に分散液１Ｌあたりシリカが１８質量％になるように純水で調整し、シリカ分散液のｐＨは４．３であった。
【０１５７】
（塗布液の調製）
分散液Ｂおよび分散液Ｆを用い下記の４種の塗布液Ｇ〜Ｊを調製した。塗布液の組成は１Ｌあたりの組成を表す。
【０１５８】
（塗布液Ｇ）
シリカ分散液Ｂ                                          ５００ｍｌ
純水                                                    １２０ｍｌ
ポリビニルアルコール（クラレ製ＰＶＡ２３５／２４５の１／１の混合物）の
８％水溶液                                                ２１０ｍｌ
酸化チタン分散液１                                        ３３ｍｌ
アクリル系ラテックスエマルジョン溶液（*２）                ６５ｍｌ
ポリブタジエン分散液（*３）                                ４５ｍｌ
界面活性剤（ＳＦ−１）５％溶液                          １．５ｍｌ
純水で全量を１０００ｍｌに仕上げる。
【０１５９】
（*２）アクリル系ラテックスエマルジョン：ＰＶＡ２３５中で乳化重合したＴｇ≒−３０℃のアクリル系乳化分散液（アクリル系成分＝３０質量％、ＰＶＡ成分＝５質量％、エマルジョン平均粒径≒０．１５μｍ）
（*３）ポリブタジエン分散液：日本曹達製Ｂ３０００の水中油滴型分散物。固形分濃度＝１５質量％、平均粒径≒０．５５μｍ
（塗布液Ｈ）
シリカ分散液Ｂ                                          ５６０ｍｌ
純水                                                    １２０ｍｌ
ポリビニルアルコール（クラレ製ＰＶＡ２３５／２４５の１／１の混合物）の
８％水溶液                                                １８０ｍｌ
アクリル系ラテックスエマルジョン溶液（*２）                ４５ｍｌ
ポリブタジエン分散液（*３）                                ２５ｍｌ
純水で全量を１０００ｍｌに仕上げる。
【０１６０】
（塗布液Ｉ）
シリカ分散液Ｆ                                          ５６０ｍｌ
純水                                                    １７０ｍｌ
ポリビニルアルコール（クラレ製ＰＶＡ２３５／２４５の１／１の混合物）の
８％水溶液                                                ２３０ｍｌ
アクリル系ラテックスエマルジョン溶液（*２）                １０ｍｌ
純水で全量を１０００ｍｌに仕上げる。
【０１６１】
酢酸ジルコニル１０％水溶液（*４）                          ４０ｍｌ
（*４）塗布液Ｉ中にインラインで塗布直前（約８秒前）に混合する。
【０１６２】
（塗布液Ｊ）
シリカ分散液Ｆ                                          ５６０ｍｌ
純水                                                    １２０ｍｌ
ポリビニルアルコール（クラレ製ＰＶＡ２３５／２４５の１／１の混合物）の
８％水溶液                                                ２７０ｍｌ
界面活性剤（ＳＦ−１）５％溶液                              ４ｍｌ
サポニン５％水溶液                                        １５ｍｌ
純水で全量を１０００ｍｌに仕上げる。
上  記の塗布液Ｇ〜Ｊの４０℃および１５℃における粘度（Ｐａ・ｓ）は以下の値を示した。
【０１６３】
塗布液          ４０℃              １５℃
Ｇ          ０．０７０          ２５．００
Ｈ          ０．０９０          ４０．００
Ｉ          ０．０５５          ２５．００
Ｊ          ０．０７５          ６５．００
このようにして得られた各塗布液を、実施例５と同様にしてポリオレフィンで両面を被覆した上記４種の光沢用支持体の表側に、支持体側から順に第１層（塗布液Ｇ）、第２層（塗布液Ｈ）、第３層（塗布液Ｉ）、第４層（塗布液Ｊ）を各々湿潤膜厚が４２μｍになるように塗布液温度が４０℃、カーテン塗布方式で塗布速度が２４０ｍ／分で塗布した。乾燥条件および支持体の温度は実施例５と同様にした。得られたインクジェット記録用紙のはじき故障を調べ表８に示す結果を得た。
【０１６４】
【表８】
2005246835.tif 000013
【０１６５】
表８に示す結果から、多孔質インク吸収層を多層構成とした場合であっても本発明の効果が得られることがわかる。
【０１６６】
実施例７
実施例６において、塗布液温度を４０℃から４６℃に上げて実施例７を繰り返した。上記の塗布液Ｇ〜Ｊの４６℃における粘度（Ｐａ・ｓ）は以下の値を示した。
【０１６７】
塗布液            ４６℃
Ｇ            ０．０５２
Ｈ            ０．０６５
Ｉ            ０．０４２
Ｊ            ０．０５８
結果を表９に示す。
【０１６８】
【表９】
2005246835.tif 000014
【０１６９】
表９に示す結果から、塗布液温度を変えた場合であっても、支持体温度と塗布液温度の差を１５℃以内に保てば良好なはじき耐性が得られることがわかる。